FR 2955585 A1 20110729 FR 1050592 A 20100128 1 MELANGE POLYMERIQUE A PHASE CO-CONTINUE DE POLYAMIDE La présente invention concerne des mélanges de polyamides avec des polyoléfines, notamment le polypropylène (PP), le polyéthylène (PE) et les copolymères PE-PP. Les polymères thermoplastiques de grande consommation tels que le polypropylène ou le polyéthylène sont économiques mais leurs propriétés ne sont pas adaptées à l'ensemble des applications. En particulier, ces polymères sont peu résistants aux températures élevées. Les polymères de spécialité, présentant une plus haute tenue en température existent, mais leur coût est très élevé. Le mélange de polymères de grande consommation avec des polymères de spécialité constitue une voie de compromis permettant de tirer parti des performances des polymères de spécialité tout en maîtrisant le coût du matériau. Cependant, le mélange de deux polymères n'est pas chose aisée, notamment en raison de l'incompatibilité observée entre les différents composés. La demande de brevet WO 00/58403 propose des mélanges de polyamide et de polypropylène dans lesquels on ajoute à titre d'agent de compatibilité un polypropylène greffé anhydride maléique (PPgMA). Les mélanges ainsi préparés comportent une proportion majoritaire de polyamide. Le polypropylène se trouve dispersé sous forme de nodules dans la matrice de polyamide. Le document WO 00/12602 décrit la préparation de mélanges de polyamide avec des polymères comportant des groupes acide neutralisés en présence d'un composé phosphoré. Dans ces mélanges, le polyamide forme une phase continue ou co-continue bien qu'il soit présent en faible proportion (33% en poids). Ces mélanges n'ont pas été décrits pour des polyoléfines. Cette voie est très sophistiquée puisqu'elle fait intervenir un grand nombre de constituants et implique des réactions chimiques. De manière générale, il est souhaitable de limiter la présence d'additifs dans les mélanges, qui peuvent poser problème dans certaines applications. Le but de la présente invention est de proposer un mélange de polyamide avec des polyoléfines avec une faible proportion de polyamide présentant des bonnes propriétés, notamment mécaniques, même à température élevée. 2 Selon l'invention, ce but est atteint par un mélange de polyoléfine et de polyamide, à phase continue ou co-continue de polyamide, comprenant une polyoléfine greffée anhydride maléique à titre d'agent de compatibilité. En effet, il a été constaté de manière surprenante que des mélanges préparés selon le document WO 00/58403 présentaient des propriétés mécaniques tout à fait intéressantes même lorsque la proportion du polyamide était non majoritaire. L'étude approfondie de ces mélanges a révélé que le polyamide y forme une phase continue ou co-continue, même pour des proportions de polyamide aussi faibles que 30% en poids. Selon un premier aspect, l'invention vise donc un mélange de polyamide et d'une polyoléfine avec une phase continue ou co-continue de polyamide comprenant du polyamide en proportion minoritaire et une polyoléfine greffée anhydride maléique à titre d'agent de compatibilité. Selon un mode de réalisation préféré, le mélange selon l'invention comprend: (a) 30 à 50 % en poids de polyamide ; (b) une polyoléfine ; et (c) une polyoléfine greffée anhydride maléique, le total étant 100%. Les mélanges selon l'invention se présentent sous forme d'une phase continue de polyamide et d'une phase continue ou éventuellement dispersée de polyoléfine, la compatibilité entre les deux phases étant assurée par la polyoléfine greffée anhydride maléique. On entend par le terme « mélange » un mélange de polymère au sens du terme anglais "polymer blend", lequel désigne selon la définition en vigueur de l'IUPAC un mélange macroscopiquement homogène d'au moins deux espèces de polymères. Les composantes polymères peuvent être miscibles ou pas, auquel cas elles peuvent former différents domaines de phase. On entend par le terme "phase" designer une entité d'un système de matériau qui est uniforme en termes de composition chimique et d'état physique. Une phase est constituée des parties homogènes d'un système hétérogène, étant entendu qu'un système homogène constitue une unique phase. Par le terme "phase continue", on désigne dans un mélange hétérogène une phase permettant de tracer un trajet continu à travers le mélange sans traverser une limite de domaine de phase, contrairement à une phase dispersée. Des matériaux à phase co- continue comportent deux phases A et B continues différentes. Dans ce cas, les domaines de polymère A ainsi que les domaines de polymère B sont continus. On entend par le terme "polyamides" de manière générale des (co)polymères, greffées ou non, comportant des motifs à groupement amide, et en particulier des produits de condensation : - d'un ou plusieurs aminoacides, tels l'acide aminocaproïque, amino-7-heptanoïque, amino-11-undécanoïque et amino-12-dodécanoïque ou d'un ou plusieurs lactames tels que caprolactame, oenantholactame et lauryllactame ; ou d'une ou plusieurs diamines telles l'hexaméthylène-diamine, la dodécaméthylènediamine, la métaxylyènediamine, le bis-p aminocyclohexylméthane et la triméthylhexaméthylènediamine ou un ou plusieurs de leurs sels avec des diacides tels que les acides isophtalique, téréphtalique, adipique, azélaïque, subérique, sébacique et dodécanedicarboxylique ; ou encore des mélanges de ces monomères. Particulièrement visés dans la présente invention sont le polyamide 6 et 6-6 ainsi que leurs mélanges. On entend enfin par le terme "proportion minoritaire" une proportion inférieure à 50% en poids du mélange total. L'indice de fluidité du polyamide est de préférence compris entre 6 et 20. L'indice de fluidité (MFI, acronyme anglais de "melt flow index") des polymères est déterminé selon la norme ISO 1133 à une température de 15 à 20°C au-dessus de la température de fusion du polymère. Les polyoléfines visées dans la présente invention sont obtenues à partir d'hydrocarbures de formule CnH2n avec une double liaison. Il s'agit de polymères thermoplastiques semi-cristallins. Les polyoléfines les plus importantes sont le polyéthylène (PE), le polypropylène (PP) et le polyisobutylène (PIB) et le polybutylène (PB). La polyoléfine utilisée de préférence dans le cadre de la présente invention est un des polymères les plus courants, le polypropylène ou encore le polyéthylène et leurs copolymères, notamment les copolymères polypropylène / polyéthylène. La polyoléfine particulièrement préférée, aussi bien pour la polyoléfine (b) que pour la polyoléfine (c) greffée anhydride maléique, est le polypropylène, homopolymère ou copolymère. Les polyoléfines greffées anhydride maléique visées sont notamment celles décrites dans WO 00/58403, mais pas uniquement comme nous le verrons dans les exemples. Il s'agit d'un polymère avantageusement obtenu par réaction d'un homopolymère ou copolymère oléfinique, greffé anhydride maléique. La polyoléfine greffée (c) comprend des unités dérivées d'anhydride maléique. La polyoléfine greffée est ensuite capable de réagir avec le groupe amine terminal du polyamide ou un oligomère de polyamide, tels que ceux décrits dans EP 34 2066 et FR 229 1225. Il peut s'agir notamment du PA-6, PA-11 ou PA-12. Il est également possible de mettre en oeuvre des mélanges de polyamides. Particulièrement préférée est une polyoléfine greffée par du polyamide obtenue par réaction d'une polyoléfine comprenant au moins 80 % en mole de polyoléfine greffée anhydride maléique à raison de 0,2 à 2 % en poids puis condensée avec un oligomère monoaminé de polyamide 6 de masse moléculaire moyenne en poids comprise entre 10000 et 100 000. La polyoléfine greffée anhydride maléique comporte de préférence au moins 0,04 0/0 en poids, avantageusement entre 0,05 à 20 % en poids et tout particulièrement 0,1 à 5 0/0 en poids d'anhydride maléique. De préférence, la polyoléfine greffée anhydride maléique présente un MFI compris entre 6 et 70. Le greffage de la polyoléfine peut avantageusement être réalisé à l'état fondu, par exemple dans l'extrudeuse. Il n'est cependant pas indispensable de préparer la polyoléfine greffée, puisque les polypropylènes greffés anhydride maléique disponibles dans le commerce, par exemple ceux commercialisés par la société Solvay sous le nom PRIEX sont tout à fait appropriés pour la préparation du mélange selon l'invention. L'agent de compatibilité ainsi obtenu permet l'obtention d'un mélange dans lequel le polyamide est présent en phase continue ou co-continue, même lorsque sa proportion dans le mélange est très faible. L'avantage découlant de la structure co-continue est notamment une meilleure tenue à la température conférée par la présence de polyamide, même lorsque cette présence est minoritaire. Le mélange selon l'invention comprend de préférence : (a) 30 à 50, de préférence 30 à 40% en poids de polyamide ; (b) 67 à 30, de préférence 60 à 45% en poids de polyoléfine ; et (c) 3 à 20, de préférence 5 à 15 % en poids de polyoléfine greffée anhydride maléique, le total étant 100%, étant entendu que la composante (b) représente la composante 5 majoritaire en poids du mélange. Les mélanges selon l'invention sont accessibles par un des procédés de mélange de polymères connus en soi. En particulier, le mélange selon l'invention peut être préparé par un mélange des polymères (a), (b) et (c) à l'état fondu, par exemple dans une extrudeuse. 10 Le mélange de polymère ainsi obtenu se présente sous forme de granulés et peut être ensuite conditionné sans difficultés de manière habituelle avant transformation ultérieure. Le mélange décrit est particulièrement intéressant pour remplacer avantageusement le polypropylène pour la fabrication de pièces façonnées. 15 Aussi, l'invention vise des pièces façonnées obtenues à partir du mélange selon l'invention, en particulier par extrusion ou injection. L'invention sera mieux comprise grâce aux exemples ci-après présentés à titre illustratif et non limitatif et aux figures, lesquelles montrent : 20 Fig.1 : un cliché de microscopie électronique à balayage (MEB) d'un échantillon de mélange obtenu selon l'exemple 1, après dissolution de la phase polypropylène par traitement avec du trichlorobenzène à 135°C pendant 30 minutes ; Fig.2 : un cliché de microscopie électronique à balayage (MEB) d'un échantillon de mélange obtenu selon l'exemple 2, après dissolution de la phase polypropylène par 25 traitement avec du trichlorobenzène à 135°C pendant 30 minutes ; Fiq.3 : un cliché de microscopie électronique à balayage (MEB) d'un échantillon de mélange obtenu selon l'exemple 3, après dissolution de la phase polypropylène par traitement avec du trichlorobenzène à 135°C pendant 30 minutes ; Fiq.4: le module élastique E' mesuré par Analyse Mécanique Dynamique 30 d'échantillons obtenus selon les exemples 1 à 3 et, à titre de comparaison des échantillons selon les exemples 4, 6 et 7 ; et Fig.5 : l'allongement et la contrainte à la rupture des échantillons mesurés en traction en fonction de la teneur en polypropylène et agent de compatibilité, les exemples selon l'invention étant représentés par des triangles pleins et vides, respectivement et les exemples de comparaison étant représentés par des cercles pleins et vides, respectivement. EXEMPLES Les matières suivantes ont été utilisées : Polypropylène : Homopolymère ayant un MFI de 0.9 g/10min à 230°C sous 2.16 kg ; 10 Polyamide : PA6 Technyl® C406, vendu par la société RHODIA, France ; Polyoléfine greffée anhydride maléique : PRIEX 20070, vendu par la société SOLVAY, France, ayant un MFI 70 g / 10 min (à 230° et C sous 2.16 kg) EXEMPLE 1 : Mélange de polyamide et de polypropylène (CER 55) 15 Les polymères a, b et c sous forme de granulés sont mélangés sans chauffer dans le récipient unique afin d'être introduits dans un doseur unique sur l'extrudeuse. La machine utilisée est une extrudeuse bi vis co-rotative travaillant à vis non pleine. La vitesse de rotation est de 650 tr/min et le gradient de température est le suivant : 210-220-220-220°C. La constitution du mélange est résumée dans le tableau 1 ci-dessus. 20 Le mélange obtenu présente une phase continue de polyamide dans le polypropylène, comme le montre le cliché en microscopie électronique à balayage (figure 1), d'un échantillon dans lequel le polypropylène a été éliminé par traitement avec le trichlorobenzène à 135°C. On constate que le polypropylène est dispersé dans la matrice de polyamide. Tableau 1 : Composition des mélanges de polymères EXEMPLES Polypropylène PPgMA* Polyamide [% en poids] [0/0 en poids] [% en poids] 1 35 5 60 2 55 5 40 3 65 5 30 4 75 5 20 55 5 40 6** -40 ND ND 7*** -60 ND ND * PPgMA = Polypropylène greffée par l'anhydride maléique ** Produit commercial de composition exacte inconnue 5 *** basé sur produit commercial de composition exacte inconnue EXEMPLE 2 : Mélange de polyamide et de polypropylène (CER 56) En suivant le mode opératoire de l'exemple 1, on a préparé un mélange comportant 40% en poids de polyamide et de 55% en poids de polypropylène et 5% d'agent de compatibilité. Le mélange obtenu présente une phase co-continue de polyamide dans le polypropylène, comme le montre le cliché en microscopie électronique à balayage (figure 2) d'un échantillon traité comme à l'exemple 1. On constate que même avec une proportion minoritaire, la présence de l'agent de compatibilité permet encore au polyamide de former une structure co-continue avec le polypropylène. EXEMPLE 3 : Mélange de polyamide et de polypropylène (CER 57) En suivant le mode opératoire de l'exemple 1, on a préparé un mélange comportant 30% en poids de polyamide et de 65% en poids de polypropylène et 5% d'agent de compatibilité. Le mélange obtenu présente une phase co-continue de polyamide dans le polypropylène, comme le montre le cliché en microscopie électronique à balayage (figure 3) d'un échantillon traité comme à l'exemple 1. On constate que même avec une proportion de seulement 30% en poids, la présence de l'agent de compatibilité permet encore au polyamide de former une structure co-continue avec le polypropylène. EXEMPLE 4 : Mélange de polyamide et de polypropylène (CER 58) A titre de comparaison, on a préparé, en suivant le mode opératoire de l'exemple 1, un mélange comportant 20% en poids de polyamide et de 75% en poids de polypropylène et 5% d'agent de compatibilité. Ce mélange présente une structure non co-continue du polyamide. EXEMPLE 5 : Mélange de polyamide et de polypropylène avec différents agents de compatibilité En suivant le mode opératoire de l'exemple 2, on a préparé plusieurs mélanges comportant 40% en poids de polyamide et de 55% en poids de polypropylène et 5% de 10 différents agents de compatibilité de type PRIEX dont les caractéristiques figurent dans le tableau 2 ci-dessous. Tableau 2 : Caractéristiques des agents de compatibilité utilisés à l'exemple 5 EXEMPLES Agent de MFI Mw greffage compatibilité [g~10 min] [% en poids] 5A Priex 20 015 15 ND 0.04 5B Priex 20 070 70 ND 0.09 5C Priex 20 093 ND 75 000 0.2 5D Priex 20 095 ND 65 000 0.45 5E Priex 20 097 ND 50 000 0.45 ND = non déterminé 15 Tous les échantillons préparés on été analysés par Analyse Mécanique Dynamique (AMD) et tous présentent un plateau élastique à haute température, supérieure à la température de fusion du polypropylène.5 EXEMPLE 6 : Mélange de polypropylène et de polyamide commercial A titre de comparaison, un mélange comportant environ 40% en poids de polypropylène dispersé dans du polyamide au moyen d'un agent de compatibilité a été testé (Orgalloy®, commercialisé par la société ARKEMA) EXEMPLE 7 : Mélange de polyamide et de polypropylène commercial dilué dans le polypropylène A titre de comparaison, on a préparé selon le mode opératoire indiqué à l'exemple 1, un mélange comportant environ 60% en poids du mélange Orgalloy®, commercialisé par la société ARKEMA, ayant la composition indiquée à l'exemple précédent, et 40% en poids de polypropylène. EVALUATION DE LA TENUE EN TEMPERATURE Afin de comparer la tenue à la température des mélanges de polymères préparés dans les exemples 1 à 4 avec ceux du commerce, le module élastique E' a été déterminé pour des échantillons des différents matériaux dans une plage de température allant de l'ambiante jusqu'à 230°C environ, température à laquelle le mélange se ramollit. La mesure du module d'élasticité E' a été effectuée par Analyse Mécanique Dynamique. Les résultats des mesures sont illustrés à la figure 4. On constate que les valeurs du module d'élasticité sont très proches pour l'ensemble des échantillons aux températures inférieures à 150°C. Les modules d'élasticité à 210°C relevés sur ces courbes sont reportés dans le tableau 3 ci-dessous. Il apparaît que ces mélanges malgré une composition en polyamide minoritaire conservent des propriétés mécaniques très honorables à 210°C (sauf dans le cas du composé a 20% de polyamide). Ces données mettent en évidence que le mélange selon l'invention permet d'obtenir un mélange polymérique ayant une tenue à la température améliorée même avec une très faible teneur polyamide, grâce à la présence d'un agent de compatibilité permettant l'établissement d'une phase continue ou co-continue. Tableau 3 : Module d'élasticité des échantillons EXEMPLES Module d'élasticité E' [MPa] à 210°C 1 90 2 10 3 7 4 0 6 80 7 40 EVALUATION DES PROPRIETES MECANIQUES Afin de comparer les propriétés mécaniques des mélanges de polymère préparés dans les exemples 1 à 4 avec ceux du commerce, la contrainte et l'allongement à la rupture ont été déterminés pour des échantillons des différents matériaux, à 25°C. La mesure de la contrainte et de l'allongement à la rupture a été effectuée en traction de manière standard. Les résultats des mesures sont rassemblés dans le tableau 4 ci-dessous et illustrés à la figure 5. Tableau 4 : Contrainte et allongement à la rupture EXEMPLES contrainte à la allongement à la rupture [MPa] rupture [%] 1 35 241 2 26 47 3 24 35 4 21 117 6 37 248 7 28 53 Par ailleurs, la tenue en température de ces échantillons a été évaluée au moyen de mesures d'Analyse Mécanique Dynamique (AMD). De manière tout à fait surprenante, les échantillons obtenus avec 30 à 50 % en poids de polyamide conservent des propriétés en température intéressantes, ce qui se 11 matérialise par un plateau à haute température, comme le montre la figure 4. Il est particulièrement étonnant de constater que malgré la teneur en polypropylène très majoritaire et en polyamide très minoritaire, l'échantillon de l'exemple 3 conserve néanmoins un plateau à haute température. L'étude des échantillons sous le microscope électronique à balayage (MEB) a permis de mettre en évidence la présence d'une structure co-continue du polyamide dans le polypropylène à des teneurs en polyamide aussi faible que 30% en poids. L'étude en AMD a montré que les propriétés en température étaient améliorées par rapport au PP pur dès 30% de PA. Ainsi, le mélange conserve ses propriétés en température conférée par la présence de polyamide en phase co-continue alors que celui-ci est en minorité. Les mélanges de polymères selon l'invention présentent donc une tenue en température très nettement améliorée pour un prix très attractif, du fait de la moindre proportion de polyamide. Ces mélanges peuvent avantageusement remplacer le polypropylène pur en injection ou extrusion afin de réaliser des pièces à tenue en température améliorée. REVENDICATIONS1.- Mélange de polyamide et d'une polyoléfine avec une phase continue ou co- continue de polyamide comprenant du polyamide en proportion minoritaire et une polyoléfine greffée anhydride maléique à titre d'agent de compatibilité. 2.- Mélange selon la revendication 1, comprenant: (a) 30 à 50 % en poids de polyamide ; (b) une polyoléfine ; et (c) une polyoléfine greffée anhydride maléique, le total étant 100%. 3.- Mélange selon la revendication 1 ou 2, dans lequel la polyoléfine du polymère (b) est le polypropylène homopolymère ou copolymère. 4.- Mélange selon l'une des revendications 1 à 3, dans lequel la polyoléfine du polymère (c) est le polypropylène homopolymère ou copolymère. 5.- Mélange selon l'une des revendications 1 à 4, comprenant 3 à 20 % en poids de polyoléfine greffée anhydride maléique. 6.- Mélange selon l'une des revendications 1 à 5, comprenant 5 à 15 % en poids de polyoléfine greffée anhydride maléique. 7.- Mélange selon l'une des revendications 1 à 6, comprenant : (a) 30 à 50% en poids de polyamide ; (b) 67 à 30% en poids de polyoléfine ; et (c) 3 à 20 % en poids de polyoléfine greffée anhydride maléique.25 8.- Mélange selon la revendication 7, comprenant : (a) 30 à 40% en poids de polyamide ; (b) 60 à 45% en poids de polyoléfine ; et (c) 5 à 15 % en poids de polyoléfine greffée anhydride maléique. 9.- Mélange selon l'une des revendications 1 à 8, dans lequel la polyoléfine greffée (c) comporte entre 0,05 à 20 % en poids d'anhydride maléique. 10.- Mélange selon l'une des revendications 1 à 9, dans lequel la polyoléfine greffée anhydride maléique présente un MFI compris entre 6 et 70. 11.- Mélange selon l'une des revendications 1 à 10, dans lequel la polyoléfine greffée par du polyamide est obtenue par réaction d'une polyoléfine comprenant au moins 80 % en mole de polyoléfine greffé par l'anhydride maléique à raison de 0,2 à 2 % en poids puis condensé avec un oligomère monoaminé de polyamide 6. 12.- Procédé de préparation d'un mélange selon l'une des revendications 1 à 11, comportant les étapes consistant à mélanger des polymères (a), (b) et d'une polyoléfine greffée anhydride maléique à l'état fondu. 13.- Pièces façonnées, caractérisées en ce qu'elles sont obtenues à partir du mélange selon l'une des revendications 1 à 11. 14.- Pièces façonnées selon la revendication 13, caractérisées en ce qu'elles sont obtenues par extrusion ou injection.